표 5 에 나타낸 바 와 같이 , 본 발명 의 비수 계 전해액 을 사용 한 코인 형 전지 ( 실시 예 1 - 15 ~ 1 - 17 ) 는 비수 계 전해액 에 본 발명 에 따른 메틸렌 비스 술포 네이트 유도체 를 첨가 하 지 않 는 것 [ 비교 예 1 - 5 : 비수 계 전해액 No . 1 - 15 ( 기준 전해액 1 단독 ) ] 에 비해 , 0 ℃ 사이클 후 의 용량 유지 율 에 있 어 분명 한 개선 효과 를 나타냄 을 알 수 있 다 . 또한 , 비 교예 1 - 5 의 코인 전지 의 부극 표면 에 는 Li 덴 드라이 트 가 많이 발생 하 였 던 것 에 비해 , 실시 예 1 - 15 ~ 1 - 17 의 코인 전지 의 부극 표면 에 는 Li 덴 드라이 트 의 발생 은 없 으며 , 본 발명 의 비수 계 전해액 이 양호 한 특성 을 나타냄 을 알 수 있 다 .